СПОСОБ ИЗВЛЕЧЕНИЯ ПОБОЧНЫХ ПРОДУКТОВ СШИВАНИЯ ИЗ СИСТЕМЫ СШИТОЙ ЭЛЕКТРИЧЕСКОЙ ИЗОЛЯЦИИ СИЛОВОГО КАБЕЛЯ И СООТВЕТСТВУЮЩИЙ СИЛОВОЙ КАБЕЛЬ

2
2
3
2
2
3
1. Силовой кабель, содержащий по меньшей мере один сердечник кабеля, содержащий токопроводящую жилу, окруженную системой сшитой изоляции, выполненной из по меньшей мере одного полиолефина, сшитого путем реакции с по меньшей мере одним пероксидным сшивателем, и содержащий внутренний полупроводящий слой, окружающий токопроводящую жилу; электроизолирующий слой, окружающий внутренний полупроводящий слой; внешний полупроводящий слой, окружающий электроизолирующий слой; при этом в сердечнике кабеля помещена система цеолитов, содержащая частицы первого цеолита и частицы второго цеолита, при этом первый цеолит имеет отношение SiO/AlO, большее 5 и меньшее или равное 20, и максимальный диаметр сферы, которая может диффундировать в по меньшей мере одном из направлений осей ячейки, более 5 Å; и второй цеолит имеет отношение SiO/AlO, равное не более 5, и максимальный диаметр сферы, которая может диффундировать в по меньшей мере одном из направлений осей ячейки, от 3 Å до 5 Å.
2. Силовой кабель по п. 1, в котором жила содержит множество скрученных электропроводящих проволок, формирующих пучок проволок, а частицы системы цеолитов помещены между внешним периметром пучка проволок и внутренним полупроводящим слоем.
3. Силовой кабель по п. 1, в котором токопроводящая жила образована множеством скрученных электропроводящих проволок, формирующих пучок проволок, а частицы системы цеолитов помещены в пустоты между упомянутых проволок.
4. Силовой кабель по п. 1, в котором частицы системы цеолитов помещены в контакте с внутренней поверхностью внутреннего полупроводящего слоя.
5. Силовой кабель по п. 1, в котором частицы системы цеолитов находятся во внутреннем полупроводящем слое.
6. Силовой кабель по п. 3, в котором частицы системы цеолитов распределены в/на подложке.
3
7. Силовой кабель по п. 1, в котором общее количество частиц системы цеолитов составляет не более 0,008 г/см.
3
8. Силовой кабель по п. 1, в котором общее количество частиц системы цеолитов составляет по меньшей мере 0,003 г/см.
9. Силовой кабель по п. 1, в котором первый цеолит имеет содержание компенсирующих заряд катионов в пересчете на оксид не более 0,3 мас.%, исходя из массы первого цеолита.
110. Силовой кабель по п. 1, в котором второй цеолит имеет содержание компенсирующих заряд катионов в пересчете на оксид по меньшей мере 10 мас.%, исходя из массы второго цеолита.
11. Силовой кабель по п. 1, в котором второй цеолит присутствует в количестве от 1 мас.% до 50 мас.%, исходя из массы системы цеолитов.
2
2
3
2
2
3
12. Способ извлечения побочных продуктов сшивания из системы сшитой электрической изоляции сердечника силового кабеля, содержащий следующие последовательные этапы: (a) изготовление сердечника силового кабеля, содержащего  токопроводящую жилу, внутренний полупроводящий слой, окружающий токопроводящую жилу; систему электрической изоляции, окружающую токопроводящую жилу и выполненную из по меньшей мере одного полиолефина, сшитого путем реакции с по меньшей мере одним пероксидным сшивателем, содержащую в результате этого побочные продукты сшивания; и систему цеолитов, содержащую частицы первого цеолита и частицы второго цеолита, помещенную в сердечник кабеля, причем первый цеолит имеет отношение SiO/AlO, большее 5 и меньшее или равное 20, и максимальный диаметр сферы, которая может диффундировать в по меньшей мере одном из направлений осей ячейки, более 5 Å; а второй цеолит имеет отношение SiO/AlO не более 5 и максимальный диаметр сферы, которая может диффундировать в по меньшей мере одном из направлений осей ячейки, от 3 Å до 5 Å; (b) нагревание сердечника силового кабеля до температуры, вызывающей миграцию побочных продуктов сшивания и молекул воды из системы сшитой электрической изоляции в систему цеолитов, в результате чего побочные продукты сшивания поглощаются частицами первого цеолита, а молекулы воды поглощаются частицами второго цеолита; (c) размещение металлического экрана вокруг сердечника силового кабеля.
13. Способ по п. 12, в котором этап нагревания осуществляют при температуре от 70°C до 80°C в течение времени от 7 до 15 дней.
14. Способ по п. 12, в котором этап нагревания вызывает необратимое поглощение по меньшей мере одной части побочных продуктов сшивания в частицы первого цеолита и необратимое поглощение по меньшей мере одной части молекул воды в частицы второго цеолита.